REVENDICATIONS : 1 - Procédé de préparation de matériaux céramiques à partir de polysilanes de formule: dans laquelle - R = symbole désignant des radicaux identiques ou différents et représentant l'hydrogène, un alkyle inférieur, linéaire ou ramifié, substitué ou non et ayant de 1 à 6 C, un cycloalkyle, substituté ou non et ayant de 3 à 6 C, ou un aryle, substitué ou non et ayant de 6 à 10 C, de préférence 6 C, - Rl = symbole désignant des radicaux identiques ou différents et représentant l'hydrogène ou un groupement aliphatique, alcyclique, de préférence (cyclo)alkyle, (cyclo)alcényle, linéaire ou ramifié, aryle, aralkyle ou aralcényle, éventuellement substitué, les groupements méthile, éthyle et propyle étant particulièrement préférés, - L= radical répondant à la même définition que Rl ou bien valentiel reliant l'atome de silicium à un autre atome de silicium appartenant à une autre chaîne, - n > 1 de préférence n # 3 et, plus préférentiellement encore n # 10, - s+y= 1, avec: 0,3 0 # y # 0,7, 0 occupée par R2, symbole désignant des radicaux identiques ou différents et représentant un H ou un alkyle C,-C6, caractérisé en ce que l'on pyrolyse les polysilanes en présence d'au moins un agent (n) réticulant insaturé, formé, de préférence, par un composé alcényle et/ou alcynyle silicié, éventuellement aryle substitué, ledit agent (n) étant présent en quantité ajustée, de telle sorte que les céramiques obtenues aient un ratio Si/C d'environ 1, en l'absence de catalyseur d'hydrosilylation. 2 - Procédé selon la revendication 1, caractérisé en ce que l'agent (n) réticulant, associé au polysilane de départ, est choisi parmi les produits organosiliciés insaturés comprenant au moins deux double et/ou triple liaisons par molécule, la (ou les) insaturation(s) étant, de préférence, de type vinylique et le tétravinylsilane et les polyvinysilanes étant particulièrement préférés. 3 - Procédé selon la revendication 1 ou 2, caractérisé en ce que, outre la pyrolyse, on prévoit au moins un traitement thermique intermédiaire de chauffage des polysilanes ou du mélange polysilanes/agent de réticulation, ledit traitement précédant la pyrolyse et se déroulant à une température comprise entre 100 et 5000 C, de préférence entre 150 et 350" C et, plus préférentiellement encore, entre 1700 C et 300 C. 4 - Procédé selon l'une quelconque des revendications 1 à 3, caractérisé en ce que l'étape de chauffage intermédiaire dure de 1 minute à 10 heures de préférence de 5 minutes à 120 minutes. 5 - Procédé selon l'une quelconque des revendications 1 à 4, caractérisé en ce qu'il s'effectue selon une voie continue (1) ou discontinue (2). 6 - Procédé selon l'une quelconque des revendications 1 à 4, caractérisé: - en ce que l'on adjoint au mélange polysilanes/agent de réticulation, au moins un composé boré, - et en ce que cette adjonction s'effectue au plus tard au cours du traitement thermique intermédiaire. 7 - Procédé selon la revendication 6, caractérisé en ce que le composé boré est choisi parmi - les alkylborates de formule R4. B(OR5)b dans laquelle a + b = 3 et a = 0, 1 ou 2, R4 est un groupe alkyle comportant de 1 à 20 atomes de carbone, R5 = R' ou R5 = -SiR'R"R"'; R', R", R"' sont identiques ou différents et sont choisis parmi l'hydrogène ou les groupes alkyles comportant de 1 à 20 atomes de carbone, B(OMe)3, B(OEt)3 et B(OSiMe3)3 faisant partie des alkylborates plus particulièrement préférés, - les alkylaminoboranes de formule :Ra4B(NR5)b dans laquelle . a, b, R4 et R5 sont tels que définis ci-dessus, B(NMe2)3, MeB(NMe2)2 et B[N(SiMe3)2]3 faisant partie des alkylaminoboranes plus particulièrement préférés, - les boratranes de formule : B [O(CH2)c]3N dans laquelle @ c = 1, 2 ou 3, B(OCH2CH2)3N étant l'un des boratranes plus particulièrement préféré, - les borazines de formule : 4 BR4 = NR5-)3 dans laquelle . R4 et R5 sont tels que définis ci-dessus, R4 pouvant, en outre, représenter l'hydrogène, -(B(NH2) = N(Me)-)3 et -[B(Me) = N(Me)]3, faisant partie des borazines plus particulièrement préférées, - les alkylboroxines de formule : -(BR4 -O-)3 dans laquelle .R4 est tel que défini ci-dessus pour les borazines, -[B(Me)-O-]3 étant l'une des alkylboroxines plus particulièrement préférée, - les alcoxyboroxines de formule: -(B-(OR6)-O-)3 dans laquelle . R6 = R4 ou R5 tels que définis ci-dessus, -(B(Me) = O-)3, -(B(OMe) = O-)3 faisant partie des alcoxyboroxines plus particulièrement préférées, - les trihalogénures de bore de formule BX'3 dans laquelle . X1=Cl, Br, F, BCI3 étant l'un des trihalogénures de bore plus particulièrement préféré, - les polyborodi(hydrogéno et/ou alkyl et/ou aryl)siloxanes de formule le polyborodiphénylsiloxane étant plus particulièrement préférée. 8 - Procédé selon l'une des revendications 1 à 7, caractérisé en ce que l'on fait intervenir une quantité de composé(s) boré(s) comprise entre 10.2 % et 10 %, en masse, par rapport à la masse de polysilane(s) de départ. 9 - Procédé selon l'une quelconque des revendications 1 à 8, caractérisé en ce que l'on prévoit une étape de formage d'articles destinés à être constitués de céramique. 10 - Procédé selon l'une quelconque des revendications 1 à 9, caractérisé en ce qu'il consiste, dans une étape préalable, à préparer une composition de départ comprenant: - au moins un polysilane de formule (I), de préférence le polyméthylhydrogénosilane, - au moins un agent (n) réticulant formé, de préférence, par un composé vinylique et, plus préférentiellement encore, constitué par un vinylsilane, - et, éventuellement, au moins un composé boré, de préférence un borate. 11 - Composition de départ pour la préparation de matériaux céramiques, caractérisée en ce qu'elle est obtenue par le procédé selon la revendication 10.